ПРЕДВАРИТЕЛЬНАЯ ОБРАБОТКА СЫРЬЯ ДЛЯ ПОЛУЧЕНИЯ БАЗАЛЬТОВЫХ ВОЛОКОН

1. Способ предварительной обработки исходного материала для получения минерального расплава для производства непрерывных минеральных волокон, отличающийся тем, что исходный материал, содержащий базальт и по меньшей мере одно вяжущее и при необходимости кварцевый песок и/или шлак, в частности доменный шлак, размалывают до частиц, из частиц получают формованные заготовки, и формованные заготовки подвергают термообработке.
2. Способ по п.1, отличающийся тем, что исходный материал имеет остаточную влажность с нижней границей 1% и верхней границей 20%.
3. Способ по п.1 или 2, отличающийся тем, что исходный материал размалывают до частиц с размером меньше 500 мкм, в частности 200 мкм, предпочтительно 100 мкм.
4. Способ по п.1 или 2, отличающийся тем, что формованные заготовки получают увлажнением и при необходимости перемешиванием, гранулированием, пеллетированием, экструзией, распылительной сушкой или экспандированием.
5. Способ по п.1 или 2, отличающийся тем, что получение формованных заготовок осуществляют путем добавки вяжущего, выбранного из группы, содержащей воду, глину, бентонит, сульфитный щелок, производные целлюлозы, сахариды, сахар, крахмал, мелассу, цемент, фосфаты, кремнийорганические соединения.
6. Способ по п.5, отличающийся тем, что вяжущее добавляют в количестве с нижней границей 1% и верхней границей 40%.
7. Способ по п.1, отличающийся тем, что формованные заготовки по меньшей мере частично снабжены покрытием.
8. Способ по п.7, отличающийся тем, что покрытие проводят веществами, выбранными из группы, содержащей минеральную муку, пыль, уловленную фильтром, летучую золу, молотый шлак, глину.
9. Способ по п.7 или 8, отличающийся тем, что связывание покрытия осуществляют этим и/или другим вяжущим, таким как органическое вяжущее, выбранное из группы, содержащей вещества на основе сахара, лигнина, лигносульфоната, и/или неорганическое вяжущее, выбранное из группы, содержащей вещества на основе цемента, растворов кремниевой кислоты.
2
10. Способ по п.1 или 2, отличающийся тем, что для получения формованных заготовок добавляют по меньшей мере один ускоритель, выбранный из группы, содержащей CO, жидкое стекло, гипс, CaCl.
11. Способ по п.10, отличающийся тем, что добавляют ускоритель в количестве с верхней границей 20% и нижней границей 0,1%.
12. Способ по п.1 или 2, отличающийся тем, что получают формованные заготовки, в частности, сырой гранулят, с верхним пределом размеров 30 мм и нижним пределом 1 мм, предпочтительно 10 мм.
13. Способ по п.1 или 2, отличающийся тем, что формованные заготовки подвергают термообработке при температуре с верхним пределом 1200°С и нижним пределом, равным комнатной температуре, в частности отжигают.
14. Применение полученных искусственно сформованных заготовок, полученных способом по одному из п.п.1-13, содержащих базальт, для получения непрерывных минеральных волокон, в частности базальтовых волокон.